ЭМУЛЬСИИ И КЛЕИ, СОДЕРЖАЩИЕ БЕЛОК, ИХ ПОЛУЧЕНИЕ И ПРИМЕНЕНИЕ

1. Клеевая композиция, включающая:
(а) примерно от 5% примерно до 90% (масс./масс.) реакционно-способного преполимера; и
(b) примерно от 10% примерно до 99% (масс./масс.) выделенной полипептидной композиции, способной к диспергированию реакционно-способного преполимера в водной среде.
2. Композиция по п.1, где реакционно-способный преполимер представляет собой преполимер на основе полиизцианата, преполимер на основе эпоксидного соединения, латексный преполимер или их комбинацию.
3. Двухкомпонентная клеевая композиция, включающая:
(а) первый компонент (Компонент А), включающий примерно от 5% примерно до 90% (масс./масс.) реакционно-способного преполимера, где реакционно-способный преполимер представляет собой преполимер на основе полиизоцианата, преполимер на основе эпоксидного соединения или их комбинацию; и
(b) второй компонент (Компонент В), включающий примерно от 10% примерно до 99% (масс./масс.) выделенной полипептидной композиции, способной к диспергированию реакционно-способного преполимера в водной среде.
4. Композиция по п.1, дополнительно включающая катализатор.
5. Клеевая композиция, включающая:
(а) примерно от 5% примерно до 90% (масс./масс.) реакционно-способного преполимера, выбранного из группы, состоящей из органического полиизоцианата, и продукта реакции между органическим полиизоцианатом и полипептидом, полиолом, полиолом на основе аминов, аминосодержащим соединением, гидроксилсодержащим соединением, или их комбинации;
(b) примерно от 10% примерно до 99% (масс./масс.) выделенной полипептидной композиции, способной к диспергированию реакционно-способного преполимера в водной среде; и
(с) необязательный катализатор.
6. Клеевая композиция, включающая:
(а) примерно от 5% примерно до 90% (масс./масс.) реакционно-способного преполимера и
(b) примерно от 10% примерно до 90% (масс./масс.) выделенной водорастворимой полипептидной композиции, имеющей одну или более характеристик:
-1
-1
(а) диапазон поглощения амида-I в интервале примерно от 1633 см до 1680 см, определенном с помощью твердофазного анализа FTIR;
-1
-1
(b) диапазон поглощения амида-II в интервале примерно от 1522 см до 1560 см, определенном с помощью твердофазного анализа FTIR;
-1
-1
(с) два выраженных диапазона поглощения валентных колебаний N-Н 1°-амида с центрами в областях, соответствующих примерно 3200 см и примерно 3300 см, определенных с помощью твердофазного анализа FTIR;
15
1
(d) выраженный кластер протонированных ядер азота, определенный в границах химического сдвига N в области примерно 94 м.д. и примерно 100 м.д., и в границах химического сдвига H в области примерно 7,6 м.д. и примерно 8,1 м.д., определенных с помощью жидкофазного двухмерного ЯМР протон-азотного взаимодействия;
(е) средняя молекулярная масса в интервале примерно от 600 и примерно до 2500 Да;
(f) неспособность стабилизации эмульсии «масло в воде», где в случае, когда водный раствор, включающий 14 частей по массе белка, растворенного или диспергированного в 86 частях по массе воды, дополнительно смешивают с 14 частями по массе PMDI, то водный раствор и PMDI производят нестабильную суспензию, которая разделяется на макроскопические фазы в статических условиях в течение пяти минут после смешивания.
7. Клеевая композиция по п.6, дополнительно включающая катализатор.
8. Клеевая композиция по п.6, где реакционно-способный преполимер представляет собой преполимер на основе полиизоцианата, преполимер на основе эпоксидного соединения, преполимер на основе латекса, латексный преполимер, или их комбинацию.
9. Композиция по п.2, где преполимер на основе полиизоцианата представляет собой органический полиизоцианат; или продукт реакции между органическим полиизоцианатом и полипептидом, полиолом, полиолом на основе аминов, аминосодержащим соединением, гидроксилсодержащим соединением, или их комбинацию.
10. Композиция по любому из пп.1-9, где полипептидную композицию получают из кукурузы, пшеницы, подсолнечника, хлопка, рапса, канолы, клещевины, сои, ромашки, льна, ятрофы, просвирника, арахиса, морских водорослей, табака, сыворотки или их комбинации.
11. Композиция по любому из пп.4, 5, 7, 8, или 9, где катализатором является первичный амин, вторичный амин, третичный амин, металлоорганическое соединение или их комбинацию.

12. Композиция по п.11, где третичный амин представляет собой диазабициклооктан (Dabco), триэтиламин, диметилбензиламин, бис-диметиламиноэтиловый эфир, тетраметилгуанидин, бис-диметиламинометилфенол, 2,2'-диморфолинодиэтиловый эфир, 2-(2-диметиламиноэтокси)-этанол, 2-диметиламиноэтил-3-диметиламинопропиловый эфир, бис-(2-диаминоэтил)-эфир, N,N-диметилпиперазин, N-(2-гидроксиэтоксиэтил)-2-азанорборнан, Tacat DP-914 (Техасо Chemical), Jeffcat, N,N,N,N-тетраметилбутан-1,3-диамин, N,N,N,N-тетраметилпропан-1,3-диамин, N,N,N,N-тетраметилгексан-1,6-диамин или их смесь.
13. Композиция по п.11, где третичный амин представляет собой 2,2'-диморфолинодиэтиловый эфир (DMDEE).
+3
14. Композиция по п.11, где металлоорганическое соединение представляет собой меркаптид ди-n-октил-олова, малеинат, диацетат, дилаурат, дихлорид дибутил-олова, бис-додецилмеркаптид, ацетат, этилгексоат и диэтилгексоат олова(II), 2,4-пентандионат Fe (FeAcAc), или фенилэтилдитиокарбамат свинца.
15. Композиция по любому из пп.2-4 или 6-8, где реакционно-способный преполимер на основе полиизоцианата представляет собой полимер, включающий концевую реакционно-способную изоцианатную группу.
16. Композиция по любому из пп.2-4 или 6-8, где преполимер на основе эпоксидного соединения представляет собой эпоксид-содержащее соединение или представляет собой продукт реакции между эпоксидным соединением и полипептидом, полиолом, полиолом на основе амина, аминосодержащим соединением, гидроксилсодержащим соединением или их комбинации.
17. Композиция по п.16, где эпоксидное соединение выбрано из группы, состоящей из диглицидилового эфира бисфенола-А, диглицидилового эфира алкоксилата бисфенола-А, эпоксидной новолачной смолы, эпоксидированного соевого масла, эпоксидированного льняного масла, эпихлоргидрина, эпоксидной смолы типа глицидилового эфира, полученной из полифенола путем реакции с эпихлоргидрином, и их комбинации.
18. Композиция по п.9, где полиол представляет собой аминолкоксилат, полиоксипропиленгликоль, пропиленгликоль, пропандиол, глицерин или их смесь.
19. Композиция по любому из пп.1-9, где преполимер представляет собой органический полиизоцианат, выбранный из группы, состоящей из полимерного дифенилметандиизоцианата (PMDI), 4,4'-метилендифенил диизоцианата (4,4'-MDI), 2,4-метилендифенил диизоцианата (2,4-MDI), или их комбинации.
20. Композиция по любому из пп.1-9, где полипептидная композиция включает расщепленный или гидролизованный белок.
21. Композиция по п.20, где расщепленный белок представляет собой белок, расщепленный ферментом.
22. Композиция по п.21, где фермент представляет собой серин-, лейцин-, лизин- или аргинин-специфичную протеазу.
23. Композиция по любому из пп.1-5 или 9, где водная среда представляет собой воду.
24. Композиция по любому из пп.1-5 или 9, где водная среда представляет собой раствор на водной основе.
25. Композиция по п.24, где раствор на водной основе дополнительно включает диспергированный или эмульгированный латексный полимер.
26. Композиция по любому из пп.1-5 или 9, где полипептидная композиция диспергирует реакционно-способный преполимер в водной среде с получением стабильной дисперсной системы или стабильной эмульсии.
27. Композиция по п.26, где дисперсная система или эмульсия демонстрирует при визуальном наблюдении, по существу, отсутствие фазового разделения в течение, по меньшей мере, 5 мин после смешивания полипептидной композиции с реакционно-способным преполимером.
28. Композиция по любому из пп.1-5 или 9, где полипептидная композиция диспергирует масло в воде или воду в масле с получением стабильной эмульсии.
29. Композиция по п.28, где эмульсия демонстрирует при визуальном наблюдении по существу отсутствие фазового разделения в течение, по меньшей мере, 5 мин после смешивания полипептидной композиции с маслом.
30. Композиция по любому из пп.1-5 или 9, где полипептидная композиция имеет следующие характеристики:
-1
-1
-1
-1
i. диапазон поглощения амида-I в интервале примерно от 1620 см до 1632 см, и диапазон поглощения амида-II в интервале примерно от 1514 см до 1521 см, определенном с помощью твердофазной инфракрасной спектроскопии с Фурье-преобразованием (FTIR);
-1
ii. выраженный диапазон поглощения валентных колебаний N-Н 2°-амида с центром, соответствующим примерно 3272 см, определенным с помощью твердофазного анализа FTIR,
iii. средняя молекулярная масса находится в интервале примерно от 600 примерно до 2500 Да,
15
1
1
iv. два кластера протонированного азота, определенных в границах химического сдвига N в области примерно 86,2 м.д. и примерно 87,3 м.д., и в границах химического сдвига Н в области примерно 7,14 м.д. и примерно 7,29 м.д. для первого кластера и в границах химического сдвига H в области примерно 6,66 м.д. и примерно 6,81 м.д. для второго кластера, определенных с помощью жидкофазного двухмерного ЯМР протон-азотного взаимодействия, и
v. способность диспергирования масла в воде или воды в масле с получением гомогенной эмульсии, которая стабильна в течение, по меньшей мере, 5 мин.
31. Композиция по п.28, где масло выбрано из группы, состоящей из PMDI, минерального масла, соевого масла, модифицированного соевого масла, моторного масла, касторового масла, модифицированного касторового масла, дибутилфталата, эпоксидированного соевого масла, кукурузного масла, растительного масла, каприлового триглицерида, эвкалиптового масла, трибутил о-ацетилцитрата, льняного масла, эфира адипиновой кислоты, эфира себациновой кислоты, эфира фталевой кислоты и эфира лимонной кислоты.
32. Композиция по любому из пп.1-5 или 9, где полипептидная композиция является диспергируемой, способной к растворению или одновременно и диспергируемой и способной к растворению в жидкой среде, выбранной из группы, состоящей из воды, спирта, растительного масла, минерального масла, полиола, основного полиизоцианата, растворителя для основного полиизоцианата или их комбинации.
33. Композиция по любому из пп.1-5 или 9, где полипептидная композиция диспергируется в воде и облегчает дисперигрование масла в воде или воды в масле.
34. Композиция по любому из пп.1-9, дополнительно включающая латекс.
35. Композиция по любому из пп.1-9, дополнительно включающая полиуретан.
36. Композиция по любому из пп.3, 4 или 9, где клей, при его отверждении включает примерно от 1% примерно до 95% (масс./масс.) нелетучих веществ Компонента А и примерно от 5% примерно до 99% (масс./масс.) нелетучих веществ Компонента В.
37. Композиция по любому из пп.1-9, где реакционно-способный преполимер и полипептидную композицию смешивают непосредственно перед применением.
38. Композиция по любому из пп.3, 4 или 9, где Компонент А и Компонент В смешивают непосредственно перед применением.
39. Композиция по любому из пп.1-9, где клеевая композиция представляет собой термоотверждающийся клей.
40. Композиция по любому из пп.1-9, где полипептидная композиция дополнительно включает остаточные компоненты муки.
41. Композиция по п.3 или 4, где соотношение (масс./масс.) твердого вещества в Компоненте В к преполимеру находится в интервале от 100:0,1 до 0,1:100.
42. Композиция по любому из пп.1-9, где полипептидная композиция включает нерастворимую в воде композицию, содержащую полипептиды.
43. Композиция по п.42, где клей дополнительно включает водорастворимую полипептидную композицию.
44. Композиция по п.43, где соотношение водорастворимой полипептидной композиции к нерастворимой в воде полипептидной композиции находится в интервале от 0:1 до 3:2 (масс./масс.).
45. Композиция по п.43, где массовое соотношение нерастворимой в воде полипептидной композиции к водорастворимой полипептидной композиции составляет, по меньшей мере, 1:1.
46. Выделенная полипептидная композиция, включающая множество нерастворимых в воде полипептидов, полученных из муки клищевины, изолята белка клещевины, соевой муки, изолята соевого белка, муки канолы, изолята белка канолы или их комбинации, где выделенная полипептидная композиция способна диспергировать или эмульгировать масло в воде или воду в масле.
47. Композиция по п.46, где масло выбрано из группы, состоящей из PMDI, минерального масла, соевого масла, модифицированного соевого масла, моторного масла, касторового масла, модифицированного касторового масла, дибутилфталата, эпоксидированного соевого масла, кукурузного масла, растительного масла, каприлового триглицерида, эвкалиптового масла, трибутил о-ацетилцитрата, льняного масла, эфира адипиновой кислоты, эфира себациновой кислоты, эфира фталевой кислоты и эфира лимонной кислоты.
48. Композиция по п.46 или 47, где полипептидная композиция имеет следующие характеристики:
-1
-1
-1
-1
i. диапазон поглощения амида-I в интервале примерно от 1620 см до 1632 см и диапазон поглощения амида-II в интервале примерно от 1514 см до 1521 см, определенном с помощью твердофазной инфракрасной спектроскопии с Фурье-преобразованием (FTIR);
-1
ii. выраженный диапазон поглощения валентных колебаний N-Н 2°-амида с центром, соответствующим примерно 3272 см, определенным с помощью твердофазного анализа FTIR,
iii. средняя молекулярная масса находится в интервале примерно от 600 примерно до 2500 Да,
15
1
1
iv. два кластера протонированного азота, определенных в границах химического сдвига N в области примерно 86,2 м.д. и примерно 87,3 м.д., и в границах химического сдвига Н в области примерно 7,14 м.д. и примерно 7,29 м.д. для первого кластера и в границах химического сдвига H в области примерно 6,66 м.д. и примерно 6,81 м.д. для второго кластера, определенных с помощью жидкофазного двухмерного ЯМР протон-азотного взаимодействия, и
(v) способность эмульгировать масло в воде с получением гомогенной эмульсии, которая при визуальном наблюдении стабильна в течение, по меньшей мере, 5 мин.
49. Композиция по п.46 или 47, где полипептидная композиция способна диспергироваться в воде.
50. Композиция по п.46 или 47, где композиция способная диспергировать масло в воде с получением гомогенной эмульсии или дисперсной системы, которая при визуальном наблюдении стабильна в течение, по меньшей мере, 5 мин.
51. Композиция по п.46 или 47, где полипептидную композицию выделяют с помощью экстракции в нейтральных или основных условиях, с помощью ферментативного расщепления или с помощью их комбинации.
52. Композиция по п.46 или 47, где композиция, по существу, свободна от первичных аминов, карбоновых кислот, солей аминов и карбоксилатных солей.
53. Клей, включающий полипептидную композицию по п.46.
54. Клей по п.53, дополнительно включающий одно или более соединений, выбранных из группы, состоящей из органического полиизоцианата; продукта реакции между органическим полиизоцианатом и полипептидом, полиолом, полиолом на основе амина, аминосодержащим соединением, гидроксилсодержащим соединением, или их комбинации; эпоксид-содержащего соединения, продукта реакции между эпоксид-содержащим соединением и полипептидом, полиолом, полиолом на основе амина, аминосодержащим соединением, гидроксилсодержащим соединением, или их комбинации; органосилана; латексного полимера; полиуретана; и их смеси.
55. Выделенная полипептидная композиция, способная диспергировать или эмульгировать масло в воде или воду в масле, полученная способом, включающим стадии:
(а) инкубации водного раствора, включающего муку канолы, изолят белков канолы, муку клещевины, изолят белков клещевины, соевую муку или изолят соевых белков, или их комбинацию, при рН в интервале примерно от 6,5 примерно до 13,0 в течение, по меньшей мере, 5 мин;
(b) после стадии (а), уменьшение рН примерно до 4,0-5,0, чтобы осадить с помощью этого, по меньшей мере, часть как водорастворимого белка, так и нерастворимого в воде белка;
(с) сбор белка, осажденного на стадии (b), с получением выделенной полипептидной композиции; и
(d) промывка белка, собранного на стадии (с), с получением выделенной полипептидной композиции.
56. Полипептидная композиция по п.55, где способ дополнительно включает стадию ферментативного расщепления муки или изолята белков перед стадией (а), после стадии (а), или как перед, так и после стадии (а).
57. Полипептидная композиция по п.55 или 56, где способ дополнительно включает стадию ферментативного расщепления осадка, полученного на стадии (b).
58. Полипептидная композиция по п.55 или 56, где способ дополнительно включает стадии ферментативного расщепления полипептидной композиции, выделенной на стадии (с).
59. Полипептидная композиция по п.55 или 56, где способ дополнительно включает ферментативное расщепление полипептидной композиции, выделенной на стадии (d).
60. Способ получения выделенной белковой композиции, включающий:
(а) инкубацию водного раствора, включающего муку канолы, изолят белков канолы, муку клещевины, изолят белков клещевины, соевую муку или изолят соевых белков, или их комбинацию, при рН в интервале примерно от 6,5 примерно до 13,0 в течение, по меньшей мере, 5 мин;
(b) после стадии (а), уменьшение рН примерно до 4,0-5,0, чтобы осадить с помощью этого, по меньшей мере, часть как водорастворимого белка, так и нерастворимого в воде белка;
(с) сбор белка, осажденного на стадии (b);
(d) промывку белка, собранного на стадии (с), с получением выделенной полипептидной композиции по пп.46-52.
61. Способ по п.60, где способ дополнительно включает стадию ферментативного расщепления муки или изолята белков перед стадией (а), после стадии (а), или как перед, так и после стадии (а).
62. Способ по п.60 или 61, где способ дополнительно включает стадию ферментативного расщепления осадка, полученного на стадии (b).
63. Способ по п.60 или 61, где способ дополнительно включает стадии ферментативного расщепления полипептидной композиции, выделенной на стадии (с).
64. Способ по п.60 или 61, где способ дополнительно включает ферментативное расщепление полипептидной композиции, выделенной на стадии (d).
65. Способ по п.60 или 61, дополнительно включающий стадию сушки полипептидной композиции, полученной на стадии (d).
66. Способ по п.60, дополнительно включающий стадию сбора супернатанта, полученного на стадии (b).
67. Способ по п.66, где супернатант включает водорастворимый белок.
68. Стабильная эмульсия, включающая примерно от 1% примерно до 90% (масс./масс.) масла и примерно от 1% примерно до 99% (масс./масс.) выделенной полипептидной композиции, где полипептидная композиция образует стабильную эмульсию масла в водной среде.
69. Стабильная водная эмульсия, включающая примерно от 1% примерно до 50% (масс./масс.) масла и примерно от 1% примерно до 99% (масс./масс.) выделенной полипептидной композиции, где полипептидная композиция образует стабильную эмульсию масла в водной среде.
-1
-1
-1
-1
70. Эмульсия по п.68 или 69, где полипептидная композиция имеет характеристический диапазон поглощения амида-I в интервале примерно от 1620 см примерно до 1632 см, и диапазон поглощения амида-II в интервале примерно от 1514 см примерно до 1521 см, определенном с помощью твердофазного анализа FTIR.
71. Эмульсия по п.68 или 69, где белковая композиция имеет следующие характеристики:
-1
-1
-1
-1
i. диапазон поглощения амида-I в интервале примерно от 1620 см до 1632 см, и диапазон поглощения амида-II в интервале примерно от 1514 см до 1521 см, определенном с помощью твердофазной инфракрасной спектроскопии с Фурье-преобразованием (FTIR);
-1
ii. выраженный диапазон поглощения валентных колебаний N-Н 2°-амида с центром, соответствующим примерно 3272 см, определенным с помощью твердофазного анализа FTIR,
iii. средняя молекулярная масса находится в интервале примерно от 600 примерно до 2500 Да,
15
1
1
iv. два кластера протонированного азота, определенных в границах химического сдвига N в области примерно 86,2 м.д. и примерно 87,3 м.д. и в границах химического сдвига Н в области примерно 7,14 м.д. и примерно 7,29 м.д. для первого кластера и в границах химического сдвига H в области примерно 6,66 м.д. и примерно 6,81 м.д. для второго кластера, определенных с помощью жидкофазного двухмерного ЯМР протон-азотного взаимодействия, и
(v) способность диспергировать масло в воде с получением гомогенной эмульсии, которая стабильна в течение, по меньшей мере, 5 мин.
72. Эмульсия по п.68 или 69, где масло выбрано из группы, состоящей из PMDI, минерального масла, соевого масла, модифицированного соевого масла, моторного масла, касторового масла, модифицированного касторового масла, дибутилфталата, эпоксидированного соевого масла, кукурузного масла, растительного масла, каприлового триглицерида, эвкалиптового масла, трибутил о-ацетилцитрата, льняного масла, эфира адипиновой кислоты, эфира себациновой кислоты, эфира фталевой кислоты и эфира лимонной кислоты.
73. Эмульсия по п.68 или 69, где полипептидная композиция имеет коэффициент полидисперсности (PDI) примерно от 1 и до 1,15.
74. Эмульсия по п.68 или 69, где эмульсия демонстрирует при визуальном наблюдении по существу отсутствие фазового разделения в течение, по меньшей мере, 5 мин после смешивания полипептидной композиции с маслом.
75. Клей, содержащий стабильную эмульсию по любому из пп.68-74.
76. Способ склеивания первого изделия со вторым изделием, включающий:
(а) нанесение на поверхность первого изделия клеевой композиции по любому из пп.1-45, 53, 54, и 75 для создания области связывания и
(b) контактирование поверхности связывания с поверхностью второго изделия, для склеивания первой поверхности со второй поверхностью.
77. Способ по п.76, дополнительно включающий стадию после стадии (b), дающую возможность отверждения клеевой композиции.
78. Способ по п.77, где отверждение включает применение давления, нагревания или как давления, так и нагревания.
79. Способ по п.76 или 78, где первое изделие, второе изделие или как первое, так и второе изделие представляют собой лигноцеллюлозные материалы или композитные материалы, содержащие лигноцеллюлозный материал.
80. Способ по п.76 или 78, где первое изделие, второе изделие или как первое, так и второе изделие включают металл, смолу, керамику, полимер, стекло или их комбинацию.
81. Способ по п.76 или 78, где первое изделие, второе изделие или как первое, так и второе изделие представляют собой композиты.
82. Способ получения композитного материала, включающий:
(а) объединение первого изделия и второго изделия с клеевой композицией по любому из пп.1-45, 53, 54 и 75 с получением смеси и
(b) отверждение смеси, полученной с помощью стадии (а) с получением композитного материала.
83. Способ по п.82, где отверждение включает применение к смеси давления, нагревания или как давления, так и нагревания.
84. Способ по п.82 или 83, где первое изделие, второе изделие или как первое, так и второе изделие представляют собой лигноцеллюлозные материалы или композитные материалы, содержащие лигноцеллюлозный материал.
85. Способ по п.82 или 83, где первое изделие, второе изделие или как первое, так и второе изделие включают металл, смолу, керамику, полимер, стекло или их комбинацию.
86. Изделие, полученное способом по любому из пп.76-85.
87. Изделие, включающее два или более компонента, склеенных вместе с применением клеевой композиции по любому из пп.1-45, 53, 54 и 75.
88. Изделие по п.87, где склеиваемые компоненты выбраны из группы, состоящей из бумаги, древесины, стекла, металла, стекловолокна, древесного волокна, керамики, керамического порошка, пластика и их комбинации.
89. Изделие по п.88, где пластик представляет собой термореактивный пластик.
90. Изделие, полученное с применением клеевой композиции по любому из пп.1-45, 53, 54 и 75.
91. Изделие по п.90, где изделие представляет собой композит.
92. Изделие по п.87 или 90, где изделие включает лигноцеллюлозный компонент.
93. Изделие по п.87 или 90, где изделие включает бумагу, древесину, стекло, стекловолокно, древесное волокно, керамику, керамический порошок или их комбинации.
94. Изделие по п.87 или 90, где клей включает примерно от 30% примерно до 70% (масс./масс.) органического полиизоцианата.
95. Изделие по п.91, где композит представляет собой древесно-стружистую плиту (ДСП), прессованную древесину, древесноволокнистую плиту, фанеру, хонку, клееную древесину, многослойные цельные пиломатериалы, многослойные композитные пиломатериалы, композитные деревянные двутавровые балки, древесноволокнистую плиту средней плотности, древесноволокнистую плиту высокой плотности, экструдированную древесину или стекловолокно.
96. Изделие по п.91, где композит представляет собой отверждающийся композит или термопластичный композит.
97. Изделие по п.86 или 90, где изделие включает полиуретан.
98. Изделие по п.97, где полиуретан включает примерно от 1% примерно до 25% (масс./масс.) изделия.
99. Изделие по п.86 или 90, где изделие является влагостойким.
100. Изделие по п.87, где два или более компонентов остаются склеенными после кипячения в воде в течение, по меньшей мере, 5 мин.
101. Изделие по п.86 или 90, где изделие остается целым после кипячения в воде в течение 5 мин.
102. Изделие по п.100, где изделие при кипячении в воде в течение 5 мин демонстрирует,увеличение объема менее чем на 20% по отношению к изделию до воздействия на него воды.
103. Изделие по п.92, где композит демонстрирует не менее чем 75% когезионного разрушения лигноцеллюлозного компонента, когда композит помещают в условия стрессовой нагрузки, достаточной для разрушения композита.